(57)【要約】レーザービームが照射されるときに、情報記録層内の他の物質と異なる反射率を持つ新しい物質を生成するメカニズムによって情報を記録する光記録媒体を提供する。光記録媒体は、基板と、該基板上に配置されて入射レーザービームを反射する反射層と、情報記録層とを含む。情報記録層は、Ｓｉ、Ｇｅ、Ｓｂからなる群より選ばれた一つ以上の成分を含む第１の情報記録層と、Ａｇ成分と、Ｓｉ、Ｓｂ、Ｔｅ、Ｇｅ、Ａｌからなる群より選ばれた一つ以上の成分とを含む第２の情報記録層と、を含む。これにより、データが高い密度で記録可能になり、また、光記録媒体が、高い記録安全性及び高い記録感度を提供できるようになる。
2008542956.tif 000002
【特許請求の範囲】
【請求項１】
基板と、
前記基板上に配置され、入射レーザービームを反射させる反射層と、
前記反射層上に配置される情報記録層と
を含み、
前記情報記録層は、
Ｓｉ、Ｇｅ、Ｓｂからなる一群より選ばれた一つ以上の成分を含む第１の情報記録層と、
Ａｇ成分と、Ｓｉ、Ｓｂ、Ｔｅ、Ｇｅ、Ａｌからなる一群より選ばれた一つ以上の成分とを含む第２の情報記録層と
を含むことを特徴とする光記録媒体。
【請求項２】
前記情報記録層は、一つ以上の第１の情報記録層と、一つ以上の第２の情報記録層とを含み、
前記第１の情報記録層及び第２の情報記録層は、これらの第１の情報記録層と第２の情報記録層間の接触面の数が２個以上となるように交互に積層されることを特徴とする請求項１に記載の光記録媒体。
【請求項３】
前記情報記録層の厚さは、９０Å以上２００Å未満であることを特徴とする請求項１に記載の光記録媒体。
【請求項４】
第２の情報記録層の厚さに対する第１の情報記録層の厚さの比は、２以上であることを特徴とする請求項１に記載の光記録媒体。
【請求項５】
前記情報記録層は、Ｓｎ、Ｚｎ、Ｐｂ、Ｂｉ、Ｔｉ、Ｔｅ、Ｓｅ、Ｓ、Ａｌ、Ｇａ、Ｇｅ、Ｃｄ、I、Ｉｎからなる一群より選ばれた一つ以上の成分を含む記録感度促進層をさらに含むことを特徴とする請求項１に記載の光記録媒体。
【請求項６】
前記記録感度促進層は、前記レーザービームが最初に入射する前記第１の情報記録層の表面と前記基板に近い前記第１の情報記録層の表面のうちいずれか一方と接触するように積層されることを特徴とする請求項５に記載の光記録媒体。
【請求項７】
前記記録感度促進層は、前記レーザービームが最初に入射する前記第２の情報記録層の表面と前記基板に近い前記第２の情報記録層の表面のうちいずれか一方と接触するように積層されることを特徴とする請求項５に記載の光記録媒体。
【請求項８】
前記レーザービームが最初に入射する前記第１の情報記録層の表面と前記基板に近い前記第１の情報記録層の表面のうち少なくとも一方と接触するように積層された誘電体層をさらに含むことを特徴とする請求項１に記載の光記録媒体。
【請求項９】
前記誘電体層は、前記レーザービームが最初に入射する前記情報記録層の層接触面上に積層される場合、前記誘電体層の厚さは、０ｎｍより大きく、かつ９０ｎｍよりは小さいことを特徴とする請求項８に記載の光記録媒体。
【請求項１０】
前記誘電体層は、前記基板に隣接した前記情報記録層の層接触面のうちいずれか一つに積層される場合、前記誘電体層の厚さは、０ｎｍより大きく、かつ５０ｎｍよりは小さいことを特徴とする請求項８に記載の光記録媒体。
【請求項１１】
前記第１の情報記録層は、Ｓｉ、Ｇｅ、Ｓｂからなる一群より選ばれた一つの成分を５０原子％以上含むことを特徴とする請求項１に記載の光記録媒体。
【請求項１２】
前記光記録媒体は、記録可能型の光記録媒体を含むことを特徴とする請求項１に記載の光記録媒体。
【請求項１３】
基板と、
前記基板上に配置され、入射レーザービームを反射させる反射層と、
前記反射層上に配置された２個以上の情報記録層と、
互いに隣接した情報記録層間に積層された分離層と
を含み、
前記情報記録層のそれぞれは、
Ｓｉ、Ｇｅ、Ｓｂからなる一群より選ばれた一つ以上の成分を含む第１の情報記録層と、
Ａｇ成分と、Ｓｉ、Ｓｂ、Ｔｅ、Ａｌからなる一群より選ばれた一つ以上の成分とを含む第２の情報記録層と
を含むことを特徴とする光記録媒体。
【請求項１４】
前記情報記録層のうち一つの厚さは、９０Å以上２００Å未満であることを特徴とする請求項１３に記載の光記録媒体。
【請求項１５】
前記２個以上の情報記録層のうちの一つである、第２の情報記録層の厚さに対する第１の情報記録層の厚さの比は、２以上であることを特徴とする請求項１３に記載の光記録媒体。
【請求項１６】
前記２個以上の情報記録層に含まれた第１の記録層の厚さと第２の記録層の厚さとの比が、前記２個以上の情報記録層以外の他の情報記録層のうちのいずれか一つの情報記録層に含まれた第１の記録層の厚さと第２の記録層の厚さとの比と異なることを特徴とする請求項１３に記載の光記録媒体。
【請求項１７】
前記２個以上の情報記録層のうちいずれか一つの情報記録層に含まれた第１の情報記録層の厚さと第２の情報記録層の厚さとの和は、前記情報記録層以外の他の情報記録層のうちのいずれか一つの情報記録層に含まれた第１の記録層の厚さと第２の記録層の厚さとの和と異なることを特徴とする請求項１３に記載の光記録媒体。
【請求項１８】
前記２個以上の情報記録層のうち一つは、一つ以上の第１の情報記録層と、一つ以上の第２の情報記録層とを含み、
前記第１の情報記録層及び第２の情報記録層は、これらの第１の情報記録層と第２の情報記録層間の接触面の数が２個以上となるように交互に積層されることを特徴とする請求項１３に記載の光記録媒体。
【請求項１９】
前記２個以上の情報記録層のうち一つは、Ｓｎ、Ｚｎ、Ｐｂ、Ｂｉ、Ｔｉ、Ｔｅ、Ｓｅ、Ｓ、Ａｌ、Ｇａ、Ｇｅ、Ｃｄ、I、Ｉｎからなる一群より選ばれた一つ以上の成分を含む記録感度促進層をさらに含むことを特徴とする請求項１３に記載の光記録媒体。
【請求項２０】
前記記録感度促進層は、前記レーザービームが最初に入射する前記第１の情報記録層の表面と前記基板に近い前記第１の情報記録層の表面のうちいずれか一方と接触するように積層されることを特徴とする請求項１９に記載の光記録媒体。
【請求項２１】
前記記録感度促進層は、前記レーザービームが最初に入射する前記第２の情報記録層の表面と前記基板に近い前記第２の情報記録層の表面のうちいずれか一方と接触するように積層されることを特徴とする請求項１９に記載の光記録媒体。
【請求項２２】
前記レーザービームが最初に入射する前記２個以上の情報記録層のうちのいずれか一つ表面と前記基板に近い表面のうちの少なくとも一方と接触するように積層された誘電体層をさらに含むことを特徴とする請求項１３に記載の光記録媒体。
【請求項２３】
前記誘電体層は、前記レーザービームが最初に入射する前記情報記録層の層接触面上に積層される場合、前記誘電体層の厚さは、０ｎｍより大きく、かつ９０ｎｍよりは小さいことを特徴とする請求項２２に記載の光記録媒体。
【請求項２４】
前記誘電体層は、前記基板に近い前記情報記録層の層接触面のうち一つに積層される場合、前記誘電体層の厚さは、０ｎｍより大きく、かつ５０ｎｍよりは小さいことを特徴とする請求項２２に記載の光記録媒体。
【請求項２５】
前記第１の情報記録層のうちの少なくとも一つは、Ｓｉ、Ｇｅ、Ｓｂからなる一群より選ばれた一つの成分を５０原子％以上含むことを特徴とする請求項１３に記載の光記録媒体。
【請求項２６】
前記光記録媒体は、記録可能型の光記録媒体を含むことを特徴とする請求項１３に記載の光記録媒体。
【請求項２７】
少なくとも一つの情報記録層を含み、それぞれの情報記録層が第１の情報記録層と第２の情報記録層とを含む光記録媒体であって、
前記第１の情報記録層及び第２の情報記録層は、レーザービームによって反応し、該第１の情報記録層及び第２の情報記録層の反射率とは異なる反射率を持つマークを発生させることを特徴とする光記録媒体。
【請求項２８】
前記第１の情報記録層は、Ｓｉ、Ｇｅ、Ｓｂからなる一群より選ばれた一つ以上の成分を含み、前記第２の情報記録層は、Ａｇ成分と、Ｓｉ、Ｓｂ、Ｔｅ、Ｇｅ、Ａｌからなる一群より選ばれた一つ以上の成分とを含むことを特徴とする請求項２７に記載の光記録媒体。
【請求項２９】
前記第１の情報記録層は、Ｓｉ、Ｇｅ、Ｓｂからなる一群より選ばれた一つの成分を５０原子％以上含むことを特徴とする請求項２８に記載の光記録媒体。
【発明の詳細な説明】
【技術分野】
【０００１】
本発明は、光記録媒体に関し、特に、記録安全性及びデータ記録密度に優れた光記録媒体に関する。
【背景技術】
【０００２】
動画像及び静止画像を含むビデオ信号、オーディオ信号、及びコンピュータデータの統合処理ができるマルチメディア世代が到来し、コンパクト・ディスク（ＣＤ）、デジタル多用途ディスク（ＤＶＤ）などのメディア・パッケージ（package  media）が広く大衆化されている。最近、光記録媒体を、携帯電話、デジタルカメラ、放送、映画などの記録媒体に適用しようとする試みが活発に行われている。次世代記録媒体では、このような傾向が益々強化していくと予想される。
【０００３】
光記録媒体は、読み出し専用メモリ（ＲＯＭ）型の光記録媒体と、情報を１回のみ書き込める記録可能型の光記録媒体と、情報の書き込み及び消去を繰り返し行える書き換え可能型の光記録媒体とに分類される。
【０００４】
光記録媒体の中でも、読み取り専用メモリ（ＲＯＭ）型の光記録媒体は、円周方向に形成されたピット状の小さい溝と、光記録媒体内に形成された反射層とを備えている。バックアップデータ、放送、映画などの所蔵のために使われる記録可能型の光記録媒体は、有機材料または染料などの無機材料で構成されうる情報記録層を備えている。ところが、このような情報記録層の形成に有機材料を使用すると、光記録媒体に記録されたデータが長期間保存されないことがある。
【０００５】
記録可能型の光記録媒体では、情報の記録は次のような方式、すなわち、ａ）記録物質を燃焼させてピットを形成する方式、ｂ）記録物質の体積を膨脹させて分解中にピットを形成する方式、またはｃ）情報記録層を溶融させた後再び凝固させて新しい相（phase）を形成する方式で行われる。
【０００６】
次世代記録媒体であるためには、記録密度が非常に高いことと、データ転送速度が非常に速いことが要求される。光記録媒体の情報記録密度を増加させるためには、光記録媒体の記録マークの大きさを、現在の記録マークの大きさよりも減少させる必要がある。このため、光記録媒体上に照射されるレーザーの波長も４５０ｎｍよりも短くし、かつ、開口数（numerical aperture：ＮＡ）も０．７以上にしなくてはならない。また、データ転送速度においても、３０〜３５Ｍｂｐｓである現在のデータ転送速度よりも速くしなければならない。
【０００７】
次世代記録媒体の一つであるブルーレイディスク（ＢＤ）において、光記録媒体は４０５ｎｍの波長及び５．２８ｍ／ｓ〜１０．５６ｍ／ｓの記録定線速度（recording constant linear velocity）の範囲内で収容できるようなジッタを許容する記録物質を含まねばならない。特に、記録可能型の光記録媒体の場合には、１）光記録媒体の記録マークとスペースとの間のコントラストが高い点、２）記録感度が高い点、３）記録マークが安全性を持つ点（マーク安全性：mark stability）、４）記録マークノイズ及びジッタを含む記録特性がＢＤシステムを満足させる点、が要求される。
【０００８】
また、レーザーが光記録媒体に照射されて光記録媒体に記録マークが形成される場合、レーザーパワーは、記録マークの形成に要求されるパワーに比べて高すぎてはならない。
【発明の開示】
【発明が解決しようとする課題】
【０００９】
したがって、本発明は、関連技術の制約及び短所に起因する一つまたは複数の問題点を実質的に解消する光記録媒体を対象にする。
【００１０】
本発明の目的は、従来の光記録媒体における上述の短所を解決できる光記録媒体を提供することにある。
【００１１】
本発明の他の目的は、スペースとの間のコントラストが高く、かつ、記録感度の高い記録マークが形成された光記録媒体を提供することにある。
【００１２】
本発明のさらに他の目的は、記録マーク安全性及びジッタなどの記録特性に優れた光記録媒体を提供することにある。
【００１３】
本発明のさらに他の目的は、上述した記録特性を有し、かつ、レーザーパワーが記録マークを形成するのに必要なパワーに比べて高すぎない光記録媒体を提供することにある。
【００１４】
本発明の付加的な特徴、目的、及び長所は、部分的に下記の説明で展開され、部分的には、下記の説明から明白になるか、本発明の実施から習得可能になる。本発明の目的及び他の長所は、明細書及び特許請求の範囲、そして添付した図面で特に例示された構造によって実現されて達成できる。
【課題を解決するための手段】
【００１５】
本発明の目的にしたがって、これらの目的や長所を達成するために、本明細書において具体的に、かつ広く説明されているように、本発明の光記録媒体は、基板（substrate）と、この基板上に配置され、入射するレーザービームを反射する反射層と、この反射層上に配置される情報記録層と、を含む。この情報記録層は、Ｓｉ、Ｇｅ、Ｓｂで構成される群より選ばれた一つ以上の成分を含む第１の情報記録層と、Ｓｉ、Ｓｂ、Ｔｅ、Ａｌからなる群より選ばれた一つ以上の成分とを含む第２の情報記録層と、を含む。好ましくは、この情報記録層は、一つ以上の第１の情報記録層と、一つ以上の第２の情報記録層とを含み、第１の情報記録層と第２の情報記録層は、それら第１の情報記録層と第２の情報記録層間の接触面の数が２個以上となるように交互に積層される。２個以上の接触面が存在すると、２個の情報記録層の記録物質同士間の反応面積が増加するので、光記録媒体の厚さ方向に記録マークが容易に形成される。
【００１６】
情報記録層に形成される記録マークの反射率を所定の反射率に維持するために、情報記録層の厚さは、９０Å以上２００Å未満とする。
【００１７】
また、情報記録層は、Ｓｎ、Ｚｎ、Ｐｂ、Ｂｉ、Ｔｉ、Ｔｅ、Ｓｅ、Ｓ、Ａｌ、Ｇａ、Ｇｅ、Ｃｄ、Ｉ、Ｉｎからなる群より選ばれた一つ以上の成分を含む記録感度促進層をさらに含む。
【００１８】
この記録感度促進層は、レーザービームが最初に入射する第１の情報記録層の表面または基板に隣接した第１の情報記録層の表面のいずれかと接触するように積層される。
【００１９】
好ましくは、記録感度促進層は、レーザービームが最初に入射する第２の情報記録層の表面または基板に隣接した第２の情報記録層の表面のいずれかと接触するように積層される。
【００２０】
記録感度促進層に含まれた物質の融点が低いため、それらの物質は、レーザービームが照射されるときに、各情報記録層に含まれた他の物質に先立って反応する。この反応によって誘発された潜熱は情報記録層における反応に必要な熱を供給するので、記録マークを発生させるのに必要なレーザーパワーを減少させることができる。
【００２１】
光記録媒体は、レーザービームが最初に入射する第１の情報記録層の表面と、基板に隣接した第１の情報記録層の表面のうち少なくとも一方と接触するように積層された誘電体層をさらに含む。この誘電体層は、その位置によって基板またはプラスチックカバーシートが情報記録層の温度増加によって損傷するのを防止し、また、情報記録層で発生した熱を放出させ、情報記録層の熱的平衡を適切に調節させる役割を果たす。
【００２２】
第１の情報記録層は、Ｓｉ、Ｇｅ、Ｓｂからなる群より選ばれた一つの成分を５０原子％以上含む。光記録媒体で記録マークが形成される時の記録メカニズムは、第１の情報記録層にＳｉ、Ｇｅ、Ｓｂからなる群より選ばれた単一成分が使われる場合に、さらに明確であり、この場合、記録マークは光記録媒体により容易に形成される。
【００２３】
本発明の他の実施形態による光記録媒体は、基板と、該基板上に配置され、入射レーザービームを反射させる反射層と、該反射層上に配置された２個以上の情報記録層と、相互に隣接する情報記録層間に積層された分離層と、を含む。情報記録層のそれぞれは、Ｓｉ、Ｇｅ、Ｓｂからなる群より選ばれた一つ以上の成分を含む第１の情報記録層と、Ａｇ成分と、Ｓｉ、Ｓｂ、Ｔｅ、Ａｌからなる群より選ばれた一つ以上の成分とを含む第２の情報記録層と、を含む。
【００２４】
本発明の光記録媒体内の情報記録層の数は２個以上であり、好ましくは、相互に隣接した２個以上の情報記録層は、分離層によって互いに分離される。情報記録層の数が２個以上である場合、光記録媒体は、単一の情報記録層を持つ光記録媒体よりも大きいデータ保存容量を持つようになる。また、光記録媒体が２個以上の情報記録層を持つ場合、それぞれの情報記録層は、単一の情報記録層を持つ光記録媒体の単一の情報記録層の構造と同じ構造を持つことができる。２個以上の情報記録層を持つ光記録媒体は、単一の情報記録層を持つ光記録媒体と同様に、記録感度促進層または誘電体層をさらに含むことができる。本発明の光記録媒体にレーザービームが照射されると、該レーザービームは第１の情報記録層を透過して第２の情報記録層に記録マークを形成する。したがって、透過度の点で、第１の情報記録層の厚さは第２の情報記録層の厚さとは異なることが好ましい。
【００２５】
２個以上の情報記録層に含まれた第１の情報記録層の厚さと第２の情報記録層の厚さとの比は、この２個以上の情報記録層以外の他の情報記録層に含まれた第１の情報記録層の厚さと第２の情報記録層の厚さとの比と異なっている。また、この２個以上の情報記録層のうちの一つに含まれた第１の情報記録層と第２の情報記録層の厚さの和は、残りの情報記録層のそれぞれに含まれた第１の情報記録層と第２の情報記録層の厚さの和と異なっている。
【００２６】
本発明のさらに他の実施形態による光記録媒体は、少なくとも一つの情報記録層を含み、この情報記録層のそれぞれは、第１の情報記録層と第２の情報記録層を含み、第１の情報記録層と第２の情報記録層はレーザービームによって反応し、第１の情報記録層と第２の情報記録層とは異なる反射率を持つマークを発生させる。
【００２７】
この第１の情報記録層は、Ｓｉ、Ｇｅ、Ｓｂからなる群より選ばれた一つ以上の成分を含み、第２の情報記録層は、Ｓｉ、Ｓｂ、Ｔｅ、Ａｌからなる群より選ばれた一つ以上の成分を含む。第１の情報記録層は、Ｓｉ、Ｇｅ、Ｓｂからなる群より選ばれた一つの成分を５０原子％以上含む。
【００２８】
以上の包括的な本発明の説明だけでなく、以下の本発明の詳細な説明は、いずれも例示的なもので、請求された本発明の追加的な説明を提供するためのものとして理解しなければならない。
【発明の効果】
【００２９】
本発明の光記録媒体の利点は、以下の通りである。
【００３０】
第１に、本発明の光記録媒体においては、情報記録層における物質の反応によって新しい物質を生成するメカニズムによって記録マークが生成される。本発明の記録物質を持つ光記録媒体によれば、ブルーレーザーを用いた高密度光ディスクシステムを満足させる非常に高い記録密度と非常に高いデータ転送速度を持つ光記録媒体を提供可能になる。
【００３１】
第２に、本発明の記録物質の組み合わせを持つ光記録媒体によれば、データを高い密度及び高い記録感度で記録すべき場合においても、記録マークとスペース間のコントラストが高い光記録媒体を提供可能になる。
【００３２】
第３に、上記の記録物質の組み合わせを持つ本発明の光記録媒体によれば、光記録媒体は、優れたマーク安全性及び記録特性を有し、記録マークを発生させるためのレーザーパワーを増加させる必要がない。
【発明を実施するための最良の形態】
【００３３】
本発明のさらなる理解のために提供され、本願の一部を構成する添付図面は、本発明の実施形態および原理を説明するのに役立つ説明を行う。本発明の光記録媒体の好適な実施形態および添付図面において説明される実施形態に対する詳細な参照が行われる。
【００３４】
本発明の好ましい実施形態による光記録媒体の構造を、図１を参照して説明する。本発明の好ましい実施形態による光記録媒体は、基板６０と、反射層５０と、情報記録層１００とを含む。好ましくは、光記録媒体は、光透過層１０及び誘電体層２０、３０をさらに含む。情報記録層１００は、第１の情報記録層１１０と、第２の情報記録層１２０とを含む。
【００３５】
本発明の好ましい実施形態によって基板６０は、光記録媒体の物理的な形状を支持する。基板６０の材料には、通常、セラミック、ガラス、または樹脂が使われ、好ましくは、ポリカーボネート樹脂が使われる。基板６０上に配置された反射層５０は、光透過層１０を通って入射したレーザービームを反射させ、反射されたレーザービームが光透過層１０側に放出されるようにする。したがって、反射層５０は、反射率の高い材料または反射率の高い材料が添加された合金で構成されることが好ましい。
【００３６】
情報記録層１００は、反射層５０上に配置され、２つ以上の情報記録層１１０、１２０を含むことができる。説明の便宜上、情報記録層１００に含まれた複数の情報記録層は、第１の情報記録層１１０及び第２の情報記録層１２０とする。第１の情報記録層１１０及び第２の情報記録層１２０に含まれた材料は、レーザービームが照射されるときに互いに混合されて新しい物質を生成し、この新しく生成された物質は、その周囲に存在する物質の反射率と非常に異なる反射率を持つ。図１に示すように、情報記録層１００の内部に位置する第１の情報記録層１１０と第２の情報記録層１２０は、その位置が互いに変わっても良く、したがって、第１の情報記録層１１０がレーザービームの最初の入射側に位置すると限定されることはない。好ましくは、第１の情報記録層１１０は、Ｓｉ、Ｇｅ、及びＳｂからなる一群より選ばれた一つ以上の成分を含む。また、第１の情報記録層１１０は、Ｓｉ、Ｇｅ、及びＳｂからなる一群より選ばれた一つの成分を５０原子％（ａｔ％）以上の主成分として含むことが好ましい。第２の情報記録層１２０は、Ａｇと共に、好ましくはＳｉ、Ｓｂ、Ｔｅ、及びＡｌからなる一群より選ばれた一つ以上の成分を含む物質を含む。第１の情報記録層１１０の物質及び第２の情報記録層１２０の物質は、レーザービームが照射されるときに第１の情報記録層１１０と第２の情報記録層１２０との間の接触面で互いに反応して新しい物質を生成するメカニズムによって記録マークを形成する。第１の情報記録層１１０及び第２の情報記録層１２０のそれぞれに含まれた物質は、ブルーレイディスクの仕様を満足させる条件下で容易に記録マークを形成させ、データを記録及び再生させる。
【００３７】
また、本発明の好ましい実施形態による光記録媒体は、好ましくは、情報記録層１００の一つ以上の層接触面上に積層された誘電体層を含む。これらの誘電体層は、好ましくは、ＺｎＳ−ＳｉＯ２で構成される。情報記録層１００の層接触面のうち、レーザービームが最初に照射される面上に誘電体層２０が積層される場合（以下、この誘電体層２０を“下部誘電体層”という。）、この下部誘電体層２０は、本発明の好ましい実施形態による光記録媒体の反射率及びコントラストを調節する。また、下部誘電体層２０は、基板６０または光透過層１０が情報記録層１００の温度上昇によって損傷するのを防止する役割を果たす。下部誘電体層２０は、上述した性能を十分に発揮できるように積層され、この下部誘電体層２０の厚さは、０ｎｍ超で、かつ８０ｎｍ未満とすることが好ましい。
【００３８】
情報記録層１００の層接触面のうち、基板６０に近い面上に誘電体層３０が積層される場合（以下、この誘電体層３０を“上部誘電体層”という。）、この上部誘電体層３０は、情報記録層１００の温度分布が適切に調節されうるように、レーザービームが情報記録層１００上に照射される際に情報記録層１００で発生する熱を適切な割合で放出させる。上部誘電体層３０は、上述した性能を十分に発揮できるように積層され、この上部誘電体層３０の厚さは０ｎｍ超で、かつ５０ｎｍ未満とすることが好ましい。
【００３９】
以下、本発明の好ましい実施形態による光記録媒体上にレーザービームを照射してデータを記録する記録方法を、図２及び図３を参照して説明する。本発明の好ましい実施形態による光記録媒体の情報記録層の表面には、グルーブ（groove）とランド（land）が形成されている。グルーブは、レーザービームの進行方向に突出したトラックを意味し、ランドは陥没したトラックを意味する。
【００４０】
図２に示すように、グルーブ記録は、情報記録層１１０、１２０の凸部にデータが記録されるということを意味する。言い換えると、情報記録層１１０、１２０の表面のうち、レーザービームが最初に接触する表面で記録マーク９０が形成されるということを意味する。このようなグルーブ記録は、ブルーレイディスク規格では“On-Groove記録（オングルーブ記録）”と呼ばれている。
【００４１】
図３に示すように、ランド記録は、情報記録層１１０、１２０の凹部にデータが記録されるということを意味する。言い換えると、情報記録層１１０、１２０の表面のうち、レーザービームが２次に接触する表面で記録マーク９０が形成されるということを意味する。このようなランド記録はブルーレイディスク規格では“In-Groove記録（イングルーブ記録）”と呼ばれている。
【００４２】
以下、本発明の好ましい実施形態による光記録媒体の構造を、図４を参照して説明する。本発明の好ましい実施形態による光記録媒体の構造は、図１に示す構造と同一であるが、記録感度促進層７０が情報記録層１１０、１２０の周囲にまたは内部に積層されても良い。記録感度促進層７０は、好ましくは、Ｓｎ、Ｚｎ、Ｐｂ、Ｂｉ、Ｔｉ、Ｔｅ、Ｓｅ、Ｓ、Ａｌ、Ｇａ、Ｇｅ、Ｃｄ、Ｉ、及びＩｎからなる一群より選ばれた一つ以上の成分が添加された材料で積層される。記録感度促進層７０に添加するのに適合する材料は、レーザービームが照射される際に情報記録層１１０、１２０の物質に先立って反応し、この反応中に発生する相変化に起因して発生する潜熱が、互いに接触している情報記録層１１０、１２０の反応に必要な熱を部分的に供給できるように、低融点を持つ。その結果、記録感度促進層７０が本発明の好ましい実施形態による光記録媒体に積層される場合、記録マーク９０を形成するのに必要なレーザーパワーを減少させることが可能になる。したがって、記録感度促進層７０は、レーザービームが最初に入射する情報記録層１１０、１２０の面、基板６０に隣接した面、または、第１の情報記録層１１０と第２の情報記録層１２０との間に位置することができる。最も好ましくは、図４に示すように、記録感度促進層７０は、レーザービームが最初に入射する情報記録層１００の面と接触できるように積層されると良い。
【００４３】
以下、図５に基づいて本発明の他の好ましい実施形態による光記録媒体を説明する。図５に示す光記録媒体の構造は、情報記録層１００内に形成される一つ以上の第１の情報記録層１１０、１１２及び一つ以上の第２の情報記録層１２０を含む。第１の情報記録層１１０、１１２及び第２の情報記録層１２０は、これらの第１の情報記録層１１０、１１２と第２の情報記録層１２０との間の接触面の数が２個以上となるように交互に積層される。情報記録層が上述のように積層されると、第１の情報記録層１１０、１１２と第２の情報記録層１２０との間の反応面積が増加し、よって、記録マーク９０は光記録媒体の厚さ方向に容易に形成されることができる。図５は、本発明のさらに他の好ましい実施形態による光記録媒体の構造を例示する図である。この構造において、二つの第１の情報記録層１１０、１１２は、第２の情報記録層１２０の両接触面上に積層されている。
【００４４】
以下、図６を参照して、本発明のさらに他の好ましい実施形態による光記録媒体について説明する。本発明のさらに他の好ましい実施形態による光記録媒体は、基板６０と、反射層５０と、２個以上の情報記録層１００、２００と、これらの情報記録層の間に位置する分離層４０と、情報記録層１００、２００にそれぞれ隣接して積層されている下部誘電体層２０、２２と上部誘電体層３０、３２とを含む。情報記録層１００、２００は、図２乃至図５に示す構造及び形状に形成された記録マーク９０を含むことができる。下部誘電体層２０、２２及び上部誘電体層３０、３２は、図１と関連して説明したように、レーザービームが最初に入射する面または基板に隣接した面上に選択的に積層されることができる。
【００４５】
これらの２個以上の情報記録層１００、２００は、相互に異なる構造を持つことができる。したがって、２個以上の情報記録層１００、２００のいずれか一方は、一つ以上の第１の情報記録層及び一つ以上の第２の情報記録層を含み、当該第１の情報記録層及び第２の情報記録層は、これら第１の情報記録層と第２の情報記録層との間の接触面の数が２個以上となるように交互に積層される。また、情報記録層１００、２００のいずれか一方には、記録感度促進層が積層されることができる。
【００４６】
２個以上の情報記録層１００、２００が積層される場合、これら情報記録層１００、２００のいずれか一方に含まれる第１の情報記録層と第２の情報記録層の厚さの和は、この情報記録層以外の他の情報記録層のいずれか一つに含まれている第１の情報記録層と第２の情報記録層の厚さの和と異なることができる。また、第１の情報記録層と第２の情報記録層との間の厚さ比は、その情報記録層以外の情報記録層のいずれか一つに含まれている第１の情報記録層と第２の情報記録層との間の厚さ比と異ならせることが好ましい。言い換えると、２個の情報記録層１００、２００のそれぞれの厚さは、透過度を考慮にいれると相互に異なる。これは、光記録媒体に２個以上の情報記録層１００、２００を形成する場合、レーザービームが最初に入射する情報記録層１００に記録マークが形成された後、レーザービームが入射する情報記録層２００においてレーザーパワーが基準範囲内で維持されるようにし、情報記録層２００に記録マークが形成されるようにするためである。例えば、レーザービームが最初に入射する情報記録層１００が４０〜６０％の透過度に対応する厚さを持っている場合、レーザービームが次に入射する情報記録層２００は１％未満の透過度に対応する厚さを持つことができる。
【００４７】
以下、本発明の好ましい実施形態による光記録媒体に対する実験結果について説明する。まず、実験に用いた光記録媒体の構造及び記録物質は、以下の通りである。
【００４８】
実験に使用した光記録媒体は、内径が１５ｍｍで、外径が１５０ｍｍで、厚さが１．１ｍｍであるドーナッツ状の基板を含む。該基板は、ランドとグルーブを有し、かつ、０．３２μｍのトラックピッチを持つトラックを有する。この光記録媒体の基板は、ポリカーボネートで構成されている。基板上では、銀合金（Ａｇ合金）からなる反射層と、ＺｎＳ−ＳｉＯ２からなる上部誘電体層と、第２の情報記録層と、第１の情報記録層と、ＺｎＳ−ＳｉＯ２からなる下部誘電体層とが順に積層され、多層薄膜構造を形成している。また、光透過層として、２０μｍの厚みを持つＰＳＡ接着剤が貼り付けられている８０μｍの厚みのポリカーボネートカバーシートが下部誘電体層上に形成されている。上部誘電体層、第２の情報記録層、第１の情報記録層、下部誘電体層が光記録媒体のポリカーボネート基板上に積層される場合、上部誘電体層の厚さは６０ｎｍで、第２の情報記録層の厚さは６ｎｍで、第１の情報記録層の厚さは６ｎｍで、下部誘電体層の厚さは６０ｎｍである。
【００４９】
本発明の好ましい実施形態による光記録媒体についての実験を行う条件は、以下の通りである。上記の実験において、光記録媒体の定線速度は５．２８ｍ／ｓとし、光記録媒体における測定位置は、光記録媒体の内周から３０ｍｍ離隔した位置とした。光記録媒体上へのデータ記録は、グルーブ記録方式で行い、実験に使用したレーザービームの波長は４０８ｎｍ、レーザービームの読み取りパワーは３５ｍＷと設定する。
【００５０】
表１に、光記録媒体の各情報記録層の物質組み合わせ及び実験結果を示す。
【００５１】
【表１】
2008542956.tif 000003
【００５２】
ＳｉとＡｇは、第１の実験での第１の及び第２の情報記録層の各主成分であり、ＧｅとＡｇは、第２の実験での第１の及び第２の情報記録層の各主成分であり、ＳｂとＡｇは、第３の実験での第１の及び第２の情報記録層の各主成分である。各実験における主成分の組み合わせは、光記録媒体の８Ｔ変調、ＤＣアニールパワーの大きさ、飽和パワー範囲、マーク安全性に対する相違の面で評価した。全ての結果のうち、評価基準と関連して良好な結果を表す組み合わせは、各右側評価欄に丸で表示した（マーク安全性はマーク安全性欄に表示した）。
【００５３】
８Ｔ変調に対する光記録媒体の反射率の相違は、光記録媒体に要求されるスペースとマーク間の光コントラストを表す。言い換えると、８Ｔ変調に対する光記録媒体の光コントラストは、レーザービームの８Ｔ変調パルスに対する最大反射率から最小反射率を減じて得た差を、前記最大反射率で除算して得た値で、パーセント（％）で表示される。レーザービームの８Ｔ変調パルスに対する光コントラストは、光記録媒体における評価基準と関連して優先的な判断基準となる。大きい屈折率差を持つ光記録媒体が好ましい。本発明の好ましい実施形態による光記録媒体に対する実験において、情報記録層のＳｉ−Ａｇの組み合わせ（実験番号１）は、スペースとマーク間の最適な光コントラスト、すなわち、４３．５％を示し、情報記録層のＳｂ−Ａｇの組み合わせ（実験番号３）は、若干の光コントラストの変化のみを示した。
【００５４】
ＤＣアニールパワーは、最適の構造を持つ光記録媒体が基準記録パワーを用いて記録可能か否かを間接的に決定する基準となる。次世代光記録媒体のブルーレイディスクは、光記録媒体の１Ｘ倍速では３ｍＷ〜６ｍＷの記録パワー内で、そして、光記録媒体の２Ｘ倍速では３ｍＷ〜７ｍＷの記録パワー内で記録マークが形成されなければならない。これを間接的に確認するために、第１の情報記録層と第２の情報記録層において変化しうる記録パワーを測定し、測定された記録パワーが３ｍＷ以下のときに、光記録媒体が規定されたレーザーパワーに対して適切な記録感度を持つと評価する。以下、評価基準としてのＤＣアニールパワーに対する実験について詳細に説明する。まず、スペースパワーＰｓ（ｍＷ）を持つレーザービームを光記録媒体に照射する。ここで、照射されたレーザービームのパルスは、多重パルス型ではなく単一パルス型である。レーザービームが照射されると、光記録媒体の光コントラストの初期の大きさが変化し始める時のレーザーパワーをオシロスコープで測定する。このレーザーパワーの測定された大きさが、ＤＣアニールパワー値である。上記の実験で、ＤＣアニールパワーが２．５ｍＷ未満であれば、当該光記録媒体は最適の光記録媒体として評価される。上記の実験で、第１の情報記録層−第２の情報記録層の主成分をＧｅ−Ａｇの組み合わせとした場合（実験番号２）が、最適のＤＣアニールパワー値を示し、Ｓｂ−Ａｇの情報記録層の組み合わせの場合（実験番号３）が２番目に最適のＤＣアニールパワー値を示し、Ｓｉ−Ａｇの情報記録層の組み合わせの場合（実験番号１）が最も悪いＤＣアニールパワー値を示した。
【００５５】
飽和パワー範囲は、情報記録層で反応が始まる時から、光記録媒体の厚さ方向に反応が漸次増加し、最終的に反応が情報記録層の厚さ全体で発生する時までの温度変化を間接的に確認する評価基準である。飽和パワー範囲値が高いと、実際に反応が始まる温度が低い場合であっても、最適記録特性が得られるレーザーパワーの範囲が規定された条件を外れる恐れがある。また、中間温度範囲では、光記録媒体の反射率が著しく変化するため、記録を制御するのが容易でない。言い換えると、光記録媒体で記録が行われる時、レーザーパワーに対する光記録媒体の反射率は狭いレーザーパワー変化内で速かに変化されなければならない。したがって、情報記録層の温度変化が狭い温度範囲内で完了できるような物質の選択と関連して、飽和パワー範囲が２ｍＷ未満である物質が最適の情報記録層物質として評価される。評価基準によれば、第１の情報記録層−第２の情報記録層の主成分をＳｂ−Ａｇの組み合わせにした場合（実験番号３）が、最適の第１の情報記録層−第２の情報記録層の物質として評価され、Ｓｉ−Ａｇの情報記録層の組み合わせの場合（実験番号１）が２番目に適合する第１の情報記録層−第２の情報記録層の物質として評価され、Ｇｅ−Ａｇの情報記録層の組み合わせの場合（実験番号２）が最も悪い第１の情報記録層−第２の情報記録層の物質として評価された。
【００５６】
上述した実験における評価基準としてのマーク安全性（Mark Stability）は、記録マークが変化することなく長時間持続されうるか否かを決定するための項目である。８Ｔ変調レーザーパルスによって発生する記録マークの大きさは、レーザービームまたは室温の影響下で時間経過によって増減されず、発生時の大きさに維持されなければならない。本発明の好ましい実施形態による光記録媒体に対する実験では、第１の情報記録層−第２の情報記録層の主成分をＳｂ−Ａｇの組み合わせとした場合（実験番号３）に、情報記録層物質に記録された記録マークは少しだけ変化した。したがって、光記録媒体の記録物質または光記録媒体の構造の割合を変化させ、情報記録層の物質を改善させる必要があると判断される。
【００５７】
上述した３つの実験結果によれば、Ｓi−Ａｇ組み合わせの場合が光記録媒体に最も適合していると評価される。しかし、Ｓi−Ａｇ組み合わせに対するＤＣアニールパワーの大きさは多少大きいため、記録レーザーパワーをより減少させることができればＳｉ−Ａｇ組み合わせはより好適な記録物質になりうる。
【００５８】
反射率と記録感度の増加のために、実験によって第１の情報記録層−第２の情報記録層の主成分として最適の物質であるとして選択されたＳｉ−Ａｇの組み合わせを持つ光記録媒体に対してシミュレーションを行った。このシミュレーションでは、第１の情報記録層と第２の情報記録層の厚さ比を変化させ、誘電体層の厚さを変化させながら０．３５ｍＷのレーザー再生パワーで反射率及びＤＣアニールパワーを測定した。
【００５９】
図７からわかるように、各情報記録層の厚さに対して行ったシミュレーションの結果及び各組み合わせの結果は、次の通りである。図７は、シミュレーションから得た情報記録層の厚さの組み合わせによる光記録媒体の反射率を示している。本発明の好ましい実施形態による光記録媒体の第１の情報記録層は、主成分としてＳiを含んでおり、第２の情報記録層は、主成分としてＡｇを含む合金である。
【００６０】
図７で、横軸は主成分としてＳｉを含む第１の情報記録層の厚さをÅの単位で示しており、縦軸はＡｇ合金で構成された第２の情報記録層の厚さをÅの単位で示している。図７に示す各値は、各情報記録層の厚さに対する反射率を表している。図７の結果から、Ｓｉを主成分とする第１の情報記録層の厚さが、Ａｇ合金で構成された第２の情報記録層の厚さよりも大きければ（図７の右側下部の円）、０．３５ｍＷのレーザーパワーに対する反射率は突然に変化しなくなることがわかる。図７の結果を、厚さと反射率間の関係グラフにすると、図８の結果が得られる。
【００６１】
図８は、Ａｇ合金で構成された第２の情報記録層の厚さと主成分としてＳｉを含む第１の情報記録層の厚さとの比による光記録媒体の反射率間の関係を、前述したレーザーパワーに対して示したものである。言い換えると、情報記録層全体の厚さが９０Åで、第１の情報記録層−第２の情報記録層（Ｓｉ−Ａｇ合金）の厚さ比が２である場合、Ｓｉ情報記録層の厚さは６０Åになり、Ａｇ情報記録層の厚さは３０Åとなる。図８の結果によれば、第１の情報記録層−第２の情報記録層（Ｓｉ−Ａｇ合金）間の厚さ比が増加すると、光コントラストは変化せず、一定の値に安定化される。特に、第１の情報記録層−第２の情報記録層（Ｓｉ−Ａｇ合金）間の厚さ比が２よりも大きければ（横軸の値が２よりも大きければ）、情報記録層全体の厚さが９０Å以上２００Å未満の場合であっても、反射率は安定性を維持することになる（図８の円）。したがって、本発明の好ましい実施形態による光記録媒体の情報記録層（第１の及び第２の情報記録層）の厚さは、９０Å以上２００Å未満となることが好ましく、第２の情報記録層に対する第１の情報記録層の厚さ比は、２以上になることが好ましい。光記録媒体の情報記録層が前述の好ましい範囲に設計されると、情報記録層の厚さは適切に設計可能になる。
【００６２】
以下、図９を参照して、本発明の好ましい実施形態による光記録媒体の記録感度を確認できるシミュレーション結果について説明する。
【００６３】
図９の左図は、第１の情報記録層−第２の情報記録層（Ｓｉ−Ａｇ合金）間の厚さ比が１で、各情報記録層の厚さが６０Åである光記録媒体上にレーザービームが照射される時の、光記録媒体のトラック中央の垂直断面における温度分布を示している。図９の右図は、第１の情報記録層−第２の情報記録層（Ｓｉ−Ａｇ合金）間の厚さ比が３で、第１の情報記録層の厚さが９０Åで、第２の情報記録層の厚さが３０Åである光記録媒体上にレーザービームが照射される時の、光記録媒体のトラック中央の垂直断面における温度分布を示している。図９の右図と左図における温度分布を比較すると、左図の温度分布よりも右図の温度分布において熱が集中されており、レーザービームの方向と垂直な方向に温度分布がより集中していることがわかる。第２の情報記録層に含まれたＡｇは、高い熱拡散速度を持っているため、第２の情報記録層が薄いか、その厚さがＳｉを主成分とする情報記録層（第１の情報記録層）の厚さより小さいと、本発明の好ましい実施形態による光記録媒体のトラック方向に熱が拡散されなくなり、その結果、光記録媒体における温度分布幅は狭くなる。また、Ａｇを含む情報記録層が薄いと、情報記録層における熱拡散速度が、Ａｇを含む情報記録層が厚い場合に比べて遅くなるため、第１の情報記録層の物質Ｓｉと第２の情報記録層の物質Ａｇ間の温度勾配が小さくなり、よって、両物質の反応に有利となる。したがって、各情報記録層の物質として使われるＳｉ／Ａｇ合金の比が増加すると、情報記録層全体にわたって均一な温度勾配が形成され、熱が集束されることによって、光記録媒体の記録感度が好ましく増加する。
【００６４】
図１０は、本発明の好ましい実施形態による光記録媒体の第１の及び第２の情報記録層の組み合わせが、Ｓｉ（９０Å）／Ａｇ合金（３０Å）である場合、上、下部誘電体層の厚さによる光コントラストに対するシミュレーション結果を示す。誘電体層の厚さに対する光コントラストは周期性を持っているため、９０ｎｍ未満の厚さを持つ誘電体層の光コントラストは、９０ｎｍよりも大きい厚さを持つ誘電体層で反復的に現れる。また、厚すぎる誘電体層は情報記録層に熱的影響を与えるため、好ましくない結果を招く恐れがある。したがって、下部誘電体層の厚さは９０ｎｍ以下にすることが好ましい。上部誘電体層の垂直軸への厚さが５０ｎｍよりも大きいと、光コントラストの減少につながる。また、上部誘電体層が厚すぎると、情報記録層で発生した熱がよく排出されず、結果として記録マークの形状及び各記録マークの長さを調節することが難しくなる。したがって、上部誘電体層の厚さは、５０ｎｍ（５００Å）以下にすることが好ましい。
【００６５】
上述したシミュレーションに基づいて光記録媒体の性能を評価するのに用いた本発明の好ましい実施形態は、次の通りである。まず、光記録媒体の各層の厚さ組み合わせは、次のようにした。すなわち、第１の情報記録層（Ｓｉ、９０Å）／第２の情報記録層（Ａｇ合金、３０Å）の組み合わせとし、反射層の厚さは、７００Åとした。また、下部誘電体層の厚さは３２５Åとし、上部誘電体層の厚さは２２５Åとした（上、下部誘電体層の厚さは、図１０で点“Ａ”で表示した）。
【００６６】
図１１は、上記の厚さを持つ光記録媒体を用いて実際の記録感度を評価した結果を示す。光記録媒体の感度は、Ａｇを主成分とする第２の情報記録層に添加された他の成分の割合を変化させながら、ＤＣアニールパワーを測定して評価した。Ａｇは熱伝導度が高いため、他の成分を添加して第２の情報記録層の熱伝導度を減少させることが好ましい。第２の情報記録層に他の成分を添加してＤＣアニールパワーを減少させると、情報記録層の記録感度が増加する。本実験では添加成分をＳｂ及びＴｅとし、これらの添加成分の比、すなわち、原子％をスパッタ及びコスパッタリング（Co-sputtering）のパワーを用いて調節した。以下、図１１を参照して実験結果について説明する。図１１では、上側線は第２の情報記録層にＡｇのみを含めた場合、すなわち、他の成分が０原子％の含量で添加された場合を示し、中間線はＡｇにＳｂ及びＴｅが５原子％の含量で添加された場合を示し、下側線はＡｇにＳｂとＴｅが２０原子％の含量で添加された場合を示している。図１１で、各線は、本発明の好ましい実施形態による光記録媒体上にレーザービームが照射される時の光記録媒体の反射信号を表している。添加成分の割合によるＤＣアニールパワー（最小スペースパワーＰｓ）は、各線上に大きい点で表示されている。図１１に示すように、Ａｇ中における添加成分ＳｂとＴｅの割合が増加するに伴って最小スペースパワーＰｓは漸次減少する。言い換えると、第２の情報記録層内の他の成分の割合が増加するにつれ、記録感度が増加する。
【００６７】
次に、図１１を参照して、上述の構造を持つ光記録媒体のジッタ評価結果について説明する。まず、本発明の好ましい実施形態による光記録媒体のジッタを測定するための条件として、チャネルビットクロックを６６ＭＨｚと設定し、光記録媒体の定線速度（constant linear velocity）を５．２８ｍ／ｓと設定した。光記録媒体のディスク容量は、各情報記録層（片面型）当たり２３．３ギガバイトとし、ジッタを測定するための装置はＴＡ５２０（Ｙｏｋｏｇａｗａ製）とした。ジッタを測定するためのサンプリング回数は３０，０００とし、光記録媒体の測定位置は、内周から３０ｍｍ離れた位置とし、光記録媒体でランド記録及びグルーブ記録を行った。また、４０８ｎｍ波長のレーザービームを使用した。
【００６８】
図１２には、本発明の好ましい実施形態による光記録媒体のデータ記録に用いたレーザー記録パルスの波形を示す。光記録媒体のデータ記録に用いたレーザーパルスの記録パワーは５．７ｍＷで、スペースパワーＰｓは１．５ｍＷで、ベースパワーＰｂは０．１ｍＷであった。レーザー記録パルスは、２Ｔ乃至６Ｔのランダム多重パルスとし、データ記録のための前記パルスに対して変調を行い、各記録パルスをＮ−１個の分割パルスに分割した。
【００６９】
以下、図１３乃至図１５を参照して、各添加成分による光記録媒体のアイパターン（eye  pattern）について説明する。図１３乃至図１５には、第２の情報記録層の物質であるＡｇに添加されたＳｂ及びＴｅなどの添加成分の各割合に対するＲＦアイパターンを示す。図１３は、添加されたＳｂ及びＴｅの割合が０％である場合のアイパターンを示し、図１４は、添加されたＳｂ及びＴｅの割合が５％である場合のアイパターンを示し、図１５は、添加されたＳｂ及びＴｅの割合が２０％である場合のアイパターンを示している。添加成分の割合が増加するほど、アイパターンはより鋭利かつ明確になる。ジッタは、再生信号の変換点が元の信号の変換点と時間軸上で一致しないことから発生する。信号干渉が少ないほど、アイパターンはより明確になる。したがって、図１３乃至図１５に示すように、第２の情報記録層のＡｇに添加されたＳｂ及びＴｅの添加成分の割合を増加させると、光記録媒体のジッタ特性が改善される。したがって、本発明の好ましい実施形態による光記録媒体の第２の情報記録層は、Ｓｂ及びＴｅの割合が高いと好ましい。
【００７０】
図１６は、光記録媒体の第２の情報記録層に添加されたＳｂ及びＴｅの割合に対するジッタを示すグラフである。Ｓｂ及びＴｅが第２の情報記録層のＡｇに添加された場合に発生するジッタは、これらの添加成分が第２の情報記録層に添加されていない場合（添加成分の割合が０％）に発生するジッタよりも低い。
【００７１】
以上では、優れた性能を持つ本発明の光記録媒体を単一の情報記録層の場合で説明したが、２個以上の情報記録層を持つ光記録媒体の場合にも優れた性能が発揮できる。２個以上の情報記録層のうち一つ以上で使用した物質、厚さ比、そして厚さの和を、添付した特許請求の範囲及びこれと均等範囲内で適切に組み合わせることができる。また、本技術分野の当業者にとっては、本発明の要旨や範囲を逸脱しない限度内で本発明の様々な修正及び変更が可能であるということが自明になる。したがって、添付の特許請求の範囲及びその均等範囲内に含まれる修正及び変更はいずれも、本発明に含まれるものとして解釈すべきである。
【図面の簡単な説明】
【００７２】
【図１】本発明の好ましい実施形態による光記録媒体の構造を例示する図である。
【図２】本発明の好ましい実施形態による光記録媒体においてランド記録が行われる際に発生する記録マークを例示する概略図である。
【図３】本発明の好ましい実施形態による光記録媒体でグルーブ記録が行われる際に発生する記録マークを例示する概略図である。
【図４】本発明の好ましい実施形態による光記録媒体に記録感度促進層が含まれた場合に発生する記録マークを例示する概略図である。
【図５】本発明の好ましい実施形態による光記録媒体の情報記録層が互いに隣接して交互に積層された第１の情報記録層と第２の情報記録層とを含む場合に発生する記録マークを例示する概略図である。
【図６】本発明の他の好ましい実施形態による光記録媒体の構造を例示する図である。
【図７】Ｓｉを主成分とする第１の情報記録層とＡｇ合金で構成された第２の情報記録層の厚さ組み合わせによる反射率に対するシミュレーション結果を示す図である。
【図８】図７の結果であって、第１の情報記録層の厚さに対する第２の情報記録層の厚さの割合を示す図である。
【図９】光記録媒体のトラック中央領域で発生する、情報記録層の厚さ組み合わせに対する垂直温度分布を示す図である。
【図１０】上、下部誘電体層間の厚さ組み合わせが変化する時に、Ｓｉ（９０Å）／Ａｇ合金（３０Å）の情報記録層を持つ本発明の好ましい実施形態による光記録媒体の反射率変化を示す図である。
【図１１】本発明の好ましい実施形態による光記録媒体の第２の情報記録層の物質ＡｇにＳｂとＴｅが添加された場合、ＳｂとＴｅの添加比によるＤＣアニールパワーに対する記録感度の測定結果を示す図である。
【図１２】本発明の光記録媒体の性能評価のために、本発明の好ましい実施形態による光記録媒体へのデータ記録時に使われたレーザーの記録パルスの波形を示す図である。
【図１３】本発明の好ましい実施形態による光記録媒体の第２の情報記録層の物質（Ａｇ）にＳｂとＴｅが０原子％の含量で添加された場合のＲＦアイパターンを示す図である。
【図１４】本発明の好ましい実施形態による光記録媒体の第２の情報記録層の物質（Ａｇ）にＳｂとＴｅが５原子％の含量で添加された場合のＲＦアイパターンを示す図である。
【図１５】本発明の好ましい実施形態による光記録媒体の第２の情報記録層の物質（Ａｇ）にＳｂとＴｅが２０原子％の含量で添加された場合のＲＦアイパターンを示す図である。
【図１６】本発明の好ましい実施形態による光記録媒体の第２の情報記録層の物質（Ａｇ）にＳｂとＴｅが添加された場合、光記録媒体のＲＦアイパターンと関連して添加比によるジッタを示す図である。
【図１】
2008542956.tif 000004
【図２】
2008542956.tif 000005
【図３】
2008542956.tif 000006
【図４】
2008542956.tif 000007
【図５】
2008542956.tif 000008
【図６】
2008542956.tif 000009
【図７】
2008542956.tif 000010
【図８】
2008542956.tif 000011
【図９】
2008542956.tif 000012
【図１０】
2008542956.tif 000013
【図１１】
2008542956.tif 000014
【図１２】
2008542956.tif 000015
【図１３】
2008542956.tif 000016
【図１４】
2008542956.tif 000017
【図１５】
2008542956.tif 000018
【図１６】
2008542956.tif 000019
【国際調査報告】
2008542956.tif 000020
2008542956.tif 000021